[cols="^",grid=none,frame=none]
|===

|*ФАРМАКОПЕЙНАЯ СТАТЬЯ*
|===


 

==== ФС.2.1.0625 Железа полиакрилат (Ferri polyacrylas)

*Взамен ФС 42-2742-99*

[cols=",,,",grid=none,frame=none]
|===

|  
&#91;(C~3~H~4~O~2~)~m~·C~6~H~6~FeO~4~&#93;~n~ +
&#91;(C~3~H~4~O~2~)~m~·C~9~H~9~FeO~6~&#93;~n~ +
m ≥ 150; n = 50–100 +
[55492-43-8] 
|М.м. 500000–800000 | | 
|===



[discrete]
===== Определение

Смесь полиакрилатов железа (II,III).

Содержит не менее 0,10% и не более 0,40% железа в пересчёте на сухое
вещество.

[discrete]
===== Свойства

*Описание.* От жёлтого до красно-коричневого цвета хрупкие
стеклообразные пластинки.

*Растворимость.* Умеренно и медленно растворим в воде после набухания в
течение 24 ч, практически нерастворим в спирте 96%.

[discrete]
===== Идентификация

_Испытуемый раствор._ В мерную колбу вместимостью 100 мл помещают 80 мл
воды, прибавляют 1,0 г (точная навеска) субстанции, закрывают притёртой
пробкой и оставляют на 24 ч. По истечении указанного времени содержимое
колбы доводят водой до метки.

_Раствор альбумина._ В 100 мл воды растворяют 0,5 г альбумина бычьего
или альбумина яичного. Раствор используют свежеприготовленным.

. _Качественная реакция._ К 2 мл испытуемого раствора прибавляют 1 мл
калия йодида раствора 10%, 1 мл калия йодата раствора 1% и 1 мл
крахмала раствора 1%; должно наблюдаться синее окрашивание.

. _Качественная реакция._ К 1 мл испытуемого раствора прибавляют 2 мл
сульфосалициловой кислоты раствора 10% и 0,5 мл аммиака раствора 10%;
должно наблюдаться ярко-жёлтое окрашивание.

. _Качественная реакция._ К 1 мл испытуемого раствора прибавляют 0,5 мл
раствора альбумина; должно образоваться каучукоподобное вещество,
нерастворимое в воде.

[discrete]
===== Испытания

*Относительная вязкость.* От 2,0 до 5,0 (испытуемый раствор, полученный
в разделе «Идентификация», ОФС «Вязкость»).

*pH раствора.* От 2,9 до 4,0 (1% раствор, ОФС «Ионометрия», метод 3).

*Потеря в массе при высушивании.* Не более 5,0% (ОФС «Потеря в массе
при высушивании», способ 1). Высушивают 0,5 г (точная навеска)
субстанции до постоянной массы при температуре 100–105 °С.

*Сульфаты.* Не более 0,5% (ОФС «Сульфаты», метод 1). В мерную колбу
вместимостью 10 мл помещают 2,0 мл испытуемого раствора, полученного в
разделе «Идентификация», и доводят объём раствора водой до метки.

*Тяжёлые металлы.* Не более 0,002%. Определение проводят в соответствии
с ОФС «Тяжёлые металлы» (метод 2) в зольном остатке, полученном после
сжигания 0,5 г субстанции, с использованием эталонного раствора 1.

*Микробиологическая чистота.* В соответствии с ОФС «Микробиологическая
чистота».

[discrete]
===== Количественное определение

Определение проводят методом спектрофотометрии (ОФС «Спектрофотометрия в
ультрафиолетовой и видимой областях»).

_Испытуемый раствор._ В мерную колбу вместимостью 25 мл помещают 5,0 мл
испытуемого раствора, полученного в разделе «Идентификация», прибавляют
10 мл сульфосалициловой кислоты раствора 10%, 2,5 мл аммиака раствора
10% и доводят объём раствора водой до метки.

_Стандартный раствор._ Навеску железа(III) аммония сульфата,
эквивалентную 0,1 г железа, помещают в мерную колбу вместимостью 100 мл,
растворяют в воде и доводят объём раствора водой до метки. В мерную
колбу вместимостью 100 мл помещают 2,0 мл полученного раствора и доводят
объём раствора водой до метки. В мерную колбу вместимостью 25 мл
помещают 5,0 мл полученного раствора, прибавляют 10 мл сульфосалициловой
кислоты раствора 10%, 10 мл аммиака раствора 10% и доводят объём
раствора водой до метки. Срок годности раствора – 1 сут.

Через 10 мин после приготовления измеряют оптическую плотность
испытуемого и стандартного растворов на спектрофотометре в максимуме
поглощения при длине волны 425 нм в кювете с толщиной слоя 1 см,
используя воду в качестве раствора сравнения.

Содержание железа в субстанции в пересчёте на сухое вещество в процентах
(_Х_) вычисляют по формуле:

[cols="^a",grid=none,frame=none]
|===

|image::im_fs_2.1.0625_1.png[]
|===

где	_A~1~_	-	оптическая плотность испытуемого раствора; +
	_A~0~_	-	оптическая плотность стандартного раствора; +
	_а~1~_	-	навеска субстанции, мг; +
	_а~0~_	-	навеска железа(III) аммония сульфата, мг; +
	_W_	-	потеря в массе при высушивании субстанции,%; +
	_0,1158_	-	поправочный коэффициент.


[discrete]
===== Хранение

В сухом, защищённом от света месте.


[cols="^",grid=none,frame=none]
|===

|+________________________________________________________________________________________________________________+
|===


